КЕРАМИЧЕСКИЙ ПИГМЕНТ
CERAMIC PIGMENT

Изобретение относится к технологии силикатов, а именно к составам керамических пигментов, которые могут быть использованы для декорирования фарфоровых, фаянсовых и стеклянных изделий.
2
2
3
2
3
2
3
Известен керамический пигмент, содержащий, мас.%: SiO 32,54-36,87; СаО 14,99-18,88; CrO 26,73-35,53; CоO 9,69-19,14; BO 1,99-2,92 [1]. Химическая устойчивость такого пигмента к 1 н раствору HCl  98,3-98,5%.
Задачей изобретения является повышение химической устойчивости керамического пигмента.
2
2
3
2
3
2
3
2
2
2
3
2
3
2
3
2
Технический результат достигается тем, что керамический пигмент, включающий SiO, СаО, CrO, CоO, BO, дополнительно содержит ZrO при следующем соотношении компонентов, мас.%: SiO 33,0-37,0; СаО 5,0-9,0; CrO 27,0-32,0; CоO 5,3-10,4; BO 4,6-6,0; ZrO 14,7-16,0.
Составы керамического пигмента приведены в таблице.
Взвешенные в указанных количествах сырьевые компоненты (кварцевый песок, мел, циркон, борная кислота, оксиды хрома и кобальта) размалывают и просеивают через сетку №0063. Полученную массу подвергают термообработке при 1150-1170°C с выдержкой 30 мин, после чего размалывают до прохождения через сетку №0056. Полученный пигмент используют по назначению.
Пигмент имеет сине-зеленый цвет.
Источники информации
1. SU 1082778, С03С 1/04, 1984.